СПОСОБ СЖИГАНИЯ РТУТЬСОДЕРЖАЩЕГО ТОПЛИВА (ВАРИАНТЫ), СПОСОБ СНИЖЕНИЯ КОЛИЧЕСТВА ВЫБРОСА РТУТИ, СПОСОБ СЖИГАНИЯ УГЛЯ С УМЕНЬШЕННЫМ УРОВНЕМ ВЫБРОСА ВРЕДНЫХ ЭЛЕМЕНТОВ В ОКРУЖАЮЩУЮ СРЕДУ, СПОСОБ УМЕНЬШЕНИЯ СОДЕРЖАНИЯ РТУТИ В ДЫМОВЫХ ГАЗАХ

1. Способ сжигания ртутьсодержащего топлива в печи топливосжигающей установки с пониженным количеством выброса ртути из указанной установки в окружающую среду, характеризующийся добавлением композиции основного сорбента, содержащей бром или йод, к углю в верхней части печи, введением в указанную печь топлива с добавленной в него композицией основного сорбента, добавлением компонентов дополнительного сорбента, содержащих кальций, кремнезем и оксид алюминия в указанную печь при температуре, превышающей 1093°С, и сжиганием указанного топлива в печи с образованием газообразных продуктов сгорания, золы и тепловой энергии.
2. Способ по п.1, в котором топливо представляет собой уголь.
3. Способ по п.2, в котором содержание ртути в золе составляет, по меньшей мере, 90 мас.% от общего веса ртути, первоначально содержащейся в угле до сжигания.
4. Способ по п.1, в котором композиция основного сорбента содержит соединение брома.
5. Способ по п.1, в котором композиция основного сорбента содержит бромид кальция.
6. Способ по п.1, в котором композиция основного сорбента содержит раствор соединения брома.
7. Способ по п.1, в котором композиция основного сорбента содержит соединение йода.
8. Способ по п.1, в котором температура превышает 1260°С.
9. Способ по п.1, в котором температура находится в интервале 1480÷1982°С.
10. Способ по п.1, в котором содержание ртути в золе увеличивают, а содержание выщелачиваемой из золы ртути уменьшают по сравнению с соответствующими уровнями содержания ртути, определенными в золе, образующейся при сжигании угля без добавления композиции основного сорбента и компонентов дополнительного сорбента, содержащих кальций, кремнезем и оксид алюминия.
11. Способ снижения количества выброса ртути из топливосжигающей установки при сжигании ртутьсодержащего топлива в печи указанной установки, характеризующийся добавлением первой композиции сорбента, содержащей соединение брома, к топливу в верхней части печи, введением в указанную печь топлива с добавленной в него первой композицией сорбента, добавлением второй композиции сорбента, содержащей щелочной порошок, содержащий кальций и алюмосиликат при следующем соотношении компонентов, мас.%:
щелочной порошок, содержащий кальций
50÷98
алюмосиликат
2÷50,
в указанную печь при температуре, превышающей 1093°С, и сжиганием указанного топлива в печи с образованием газообразных продуктов сгорания, золы и тепловой энергии.
12. Способ по п.11, в котором топливо представляет собой уголь.
13. Способ по п.12, в котором содержание ртути в золе составляет, по меньшей мере, 90 мас.% от общего веса ртути, первоначально содержащейся в угле до сжигания.
14. Способ по п.12, в котором зола характеризуется большей концентрацией ртути при сжигании, но меньшей концентрацией ртути при кислом выщелачивании из золы по сравнению с концентрацией ртути в золе, образующейся при сжигании угля без добавления первой и второй композиций сорбента.
15. Способ по п.12, в котором температура находится в интервале 1480÷1982°С.
16. Способ по п.12, в котором щелочной порошок, содержащий кальций, содержит, по меньшей мере, один компонент, выбранный из группы компонентов, включающей портланд цемент, обожженную известь и обожженный цемент.
17. Способ по п.12, в котором щелочной порошок, содержащий кальций, содержит обожженный цемент и обожженную известь.
18. Способ по п.12, в котором алюмосиликат содержит, по меньшей мере, один компонент, выбранный из группы компонентов, включающей монтмориллонит кальция, монтмориллонит натрия и каолин.
19. Способ по п.12, в котором первая композиция сорбента содержит бромид кальция.
20. Способ по п.11, в котором дополнительно измеряют уровень содержания ртути в газообразных продуктах сгорания и регулируют количество вводимого соединения брома в зависимости от результатов указанного измерения.
21. Способ сжигания угля с пониженным уровнем выброса вредных элементов в окружающую среду, характеризующийся добавлением раствора бромида кальция к углю, введением угля с добавленным в него бромидом кальция в печь для сжигания угля, вдуванием в указанную печь при температуре, превышающей 537,8°С, порошкообразного сорбента, содержащего алюмосиликат и, по меньшей мере, один компонент, выбранный из группы компонентов, включающей портланд цемент, обожженный цемент и обожженную известь, сжиганием угля в присутствии добавленных бромида кальция и порошкообразного сорбента с образованием золы, газообразных продуктов сгорания и тепловой энергии.
22. Способ по п.21, в котором порошкообразный сорбент содержит обожженный цемент и обожженную известь.
23. Способ по п.21, в котором температура превышает 815,6°С.
24. Способ по п.21, в котором температура превышает 1093°С.
25. Способ по п.21, в котором температура превышает 1260°С.
26. Способ по п.21, в котором температура находится в интервале 1480÷1982°С.
27. Способ по п.21, в котором содержание ртути в золе увеличивают, а содержание выщелачиваемой ртути в золе уменьшают по сравнению с соответствующими уровнями содержания ртути, определенными в золе, образующейся при сжигании угля без добавления бромида кальция и порошкообразного сорбента.
28. Способ по п.21, в котором содержание ртути в золе составляет, по меньшей мере, 90 мас.% от общего веса ртути, первоначально содержащейся в угле до сжигания.
29. Способ по п.21, в котором порошкообразный сорбент содержит алюмосиликат и смесь обожженного цемента и обожженной извести при следующем соотношении компонентов, мас.%:
алюмосиликат
2÷50
смесь обожженного цемента и обожженной извести
50÷98
30. Способ по п.21, в котором добавляют бромид кальция в количестве 0,01÷1 мас.% относительно веса сжигаемого угля в расчете на твердый бромид и добавляют порошкообразный сорбент в количестве 0,01÷10 мас.% относительно веса сжигаемого угля.
31. Способ по п.21, в котором раствор бромида кальция представляет собой 50%-ный по весу водный раствора бромида кальция.
32. Способ уменьшения содержания ртути в дымовых газах, получаемых при сжигании угля в печи установки для сжигания угля, характеризующийся добавлением компонентов сорбента, содержащего галоген, кальций, кремнезем и оксид алюминия, к углю, введением угля с добавленными в него компонентами сорбента в указанную печь и сжиганием угля с добавленными в него компонентами сорбента в указанной печи с образованием золы, газообразных продуктов сгорания и тепловой энергии.
33. Способ по п.32, в котором дополнительно измеряют уровень содержания ртути в газообразных продуктах сгорания и регулируют количество добавляемого к углю соединения галогена в зависимости от величины уровня содержания ртути.
34. Способ по п.32, в котором дополнительно измеряют количество ртути при кислом выщелачивании из золы и регулируют количество добавляемого к углю кремнезема и оксида алюминия в зависимости от величины измеренного количества ртути при указанном выщелачивании.
35. Способ по п.32, в котором добавляют жидкую композицию, содержащую соединение брома.
36. Способ по п.35, в котором указанная жидкая композиция является водным раствором бромида кальция.
37. Способ по п.32, в котором компоненты сорбента содержат алюмосиликат и, по меньшей мере, один компонент, выбранный из группы компонентов, включающей портланд цемент, обожженный цемент и обожженную известь.
38. Способ по п.32, в котором содержание ртути в золе составляет, по меньшей мере, 90 мас.% от общего веса ртути, первоначально содержащейся в угле до сжигания.
39. Способ сжигания ртутьсодержащего топлива в печи топливосжигающей установки с пониженным количеством выброса ртути или других тяжелых металлов из указанной установки в окружающую среду, характеризующийся добавлением компонентов сорбента, содержащих галоген, кальций, кремнезем и оксид алюминия, к топливу в верхней части печи, в указанную печь, либо в конвекционный поток установки на выходе из печи при температуре, превышающей 815,6°С, и сжиганием топлива с образованием золы, газообразных продуктов сгорания и тепловой энергии.
40. Способ по п.39, в котором осуществляют введение в печь, по меньшей мере, одного из компонентов сорбента при температуре, превышающей 1093°С.
41. Способ по п.39, в котором осуществляют введение в печь, по меньшей мере, одного из компонентов сорбента при температуре, превышающей 1260°С.
42. Способ по п.39, в котором осуществляют введение в печь, по меньшей мере, одного из компонентов сорбента при температуре, превышающей 1480°С.
43. Способ по п.39, в котором топливом являются бытовые отходы.
44. Способ по п.39, в котором топливом является уголь.
45. Способ по п.44, в котором 90% содержащейся в угле ртути переходит в золу, образующуюся при сжигании угля.
46. Способ по п.44, в котором дополнительно измеряют количество ртути в газообразных продуктах сгорания и регулируют количество добавляемого галогена в зависимости от величины измеренного количества ртути.
47. Способ по п.44, в котором дополнительно измеряют количество ртути, получаемой при кислом выщелачивании из золы, и регулируют количество добавляемого кремнезема и оксида алюминия в зависимости от величины измеренного количества ртути при кислом выщелачивании.